(57)【特許請求の範囲】
【請求項１】
パルプを主体とし両性ポリアクリルアミド系紙力剤を０．５〜２重量％内添した抄造原紙に、５〜２５重量％の熱可塑性樹脂を含浸し、平滑化処理を施した化粧シート用原紙。
【発明の詳細な説明】
【０００１】
【発明の属する技術分野】
本発明は、木質系ボード（合板、パーティクルボード、繊維板等）に貼り合わせることにより表面の意匠性を良くするために用いられる化粧シート用原紙に関する。
【０００２】
【従来の技術】
化粧シート用原紙には、用途・目的により、薄葉紙、強化紙、含浸紙など、様々な種類がある。これらのうち含浸紙は、アクリル樹脂等が含浸されているため強度特性に優れており、各種用途に多用されている。
この含浸紙の強度特性の中で、最近特に耐セロテープ性、化粧材表面にセロテープを貼ってその後セロテープを剥がしたときに化粧紙が剥がれにくい特性、が重要視されてきている。
【０００３】
かかる耐セロテープ特性を向上させる方法としては含浸率を上げる方法が一般的であるが、コストアップになるばかりでなくその効果も小さい。そこで含浸後に更に樹脂コートする方法（例えば、特開昭６３−１９００２９号公報）も報告されているが、工程が増えるために煩雑となる。
【０００４】
一方、内添乾燥紙力増強剤を添加して抄造した原紙を含浸する方法（例えば、特開昭６３−１９００９４号公報）も提案されている。本方法によると煩雑さはないものの、一般的に乾燥紙力増強剤として使用されているものはアニオン性のものであり、目標の効果が得られるまでその添加量を増やすと顔料の定着が悪くなり、抄紙トラブルを起こしやすいという欠点があった。
【０００５】
【発明が解決しようとする課題】
本発明は、工程を増やすことなく、かつ顔料の定着に影響を与えず安定生産できる、耐セロテープ性の優れた含浸紙、化粧シート用原紙を提供することを課題とする。
【０００６】
【課題を解決するための手段】
本発明者らは、顔料の定着と関係のあるゼータ電位（ＺＰ）に着目し、顔料のＺＰにほとんど影響を与えない紙力剤を内添すると、安定生産でき、工程も増やすことなく、耐セロテープ性に優れた化粧シート用原紙が得られることを見出し、本発明に到達した。
すなわち本発明は、パルプを主体とし両性ポリアクリルアミド系紙力剤を０．５〜２重量％内添した抄造原紙に、５〜２５重量％の熱可塑性樹脂を含浸し、平滑化処理を施した化粧シート用原紙、を提供するものである。
【０００７】
以下、本発明を詳細に説明する。
本発明に使用される抄造原紙は、パルプを主体とするもので、パルプとしてはＬＢＫＰ、あるいはＬＢＫＰとＮＢＫＰの混合されたものが使用され、叩解度は３００〜５００ｍｌＣＳＦが好ましい。
【０００８】
本発明で用いられる両性ポリアクリルアミド（ＰＡＭ）系紙力剤は、０．５％〜２．０重量％内添される。
両性ＰＡＭ系紙力剤としては、アクリルアミドを主鎖として両性のものであればいずれでもよく、例えば、荒川化学工業製ポリストロン等を例示することができる。
内添量が０．５重量％未満では十分な耐セロテープ性が得られず、一方、２．０重量％を超えると地合が悪くなるため好ましくない。
【０００９】
抄造原紙は、更に、通常用いられる顔料（酸化チタン等）、湿潤紙力剤（ポリアミドポリアミン樹脂等）、硫酸アルミニウム、アルミン酸ナトリウム、等が添加され、長網あるいは円網式で抄造される。
【００１０】
抄造原紙は熱可塑性樹脂で５〜２５重量％含浸される。用いられる熱可塑性樹脂としては、アクリル酸エステル系、スチレンブタジエンゴム系、アクリロニトリルブタジエンゴム系、エチレン酢酸ビニル共重合体系等を例示することができ、これらは単独あるいは混合して使用することができる。
含浸率が５重量％未満であると十分な耐セロテープ性が得られず、一方、２５重量％を超えるとインク着肉性が劣り印刷適性が良くないので好ましくない。
【００１１】
熱可塑性樹脂には、メラミン樹脂、ユリア樹脂等の熱硬化性樹脂を混合することもでき、また、紙への浸透性を良くするためにアニオン性の界面活性剤を添加することもできる。
【００１２】
含浸後、ハードキャレンダー、ソフトキャレンダー、スーパーキャレンダー等を用いて平滑化処理が施される。平滑化処理により、平滑度を１００秒以上にすることが望ましい。これ未満であると、印刷適性に問題が起こる場合があり好ましくない。
【００１３】
【実施例】
以下実施例を挙げて本発明を具体的に説明する。
なお、実施例、比較例における測定・評価方法は次ぎの通りである。
（１）ＺＰ：ゼータ電位測定装置ＬＥＺＡ−６００（大塚電子製）により測定した。
（２）填料歩留まり：紙の灰分を測定し、数１により算出した。
【００１４】
【数１】
0004428679.tif 000002
【００１５】
（３）層間剥離強度：ＪＩＳ  Ｐ−８１３９Ｂ法による。
（４）平滑度：ＪＩＳ  Ｐ−８１１９に定められている試験方法に従い、王研式平滑度計により測定した。
（５）耐セロテープ性：試験片（２５０ｍｍ×１００ｍｍ）をグラビア印刷機（三正精機：ＰＲＯＯＦ  ＭＡＳＴＥＲ）を用いて赤ベタ印刷した。これを酢酸ビニルエマルジョン接着剤（中央理化工業、リカボンドＡＣ−５００）を用いてパーティクルボードに貼り合わせた。１２時間放置後、セロテープ（積水化学、セキスイセロテープ、２４ｍｍ×３５ｍ）を長さ５ｃｍに切り、手で試験片の上に貼り、更にセロテープの上からローラーを用いて手で５往復させてしっかり張り付けた試験体とした。試験体を４０℃の乾燥機で４８時間、次いで２０℃６５％ＲＨ条件下の恒温恒湿室に１２時間放置した。これを、ボードに対して垂直に手でセロテープを剥がし、試験片の剥け具合を目視評価した。
評価：全く剥けていないもの５点、セロテープが貼ってあったところ全面剥けてしまっているもの１点
（６）地合：地合（良）を５点、地合（悪）を１点とし、目視評価した。
【００１６】
実施例１
叩解度４００ｍｌ（Ｃ．Ｓ．Ｆ．）に叩解された広葉樹晒しクラフトパルプ（ＬＢＫＰ）１００部に、二酸化チタン１５部、両性ＰＡＭ系紙力剤（荒川化学工業製、ポリストロン１２１３）１．５部、湿潤紙力剤（ポリアミドポリアミン系）１部、硫酸アルミニウム１部、アルミン酸ナトリウム０．５部を添加して調整した紙料を抄造した。
この抄造原紙にアクリル系エマルジョン（日本ゼオン製、Ｎｉｐｏｌ  ＬＸ８５１）を２０％（重量比）含浸した。含浸液には浸透剤として少量のドデシル硫酸ナトリウムを加えた。
更にこの含浸紙をキャレンダー処理し、化粧シート用原紙を得た。
【００１７】
実施例２
両性ＰＡＭ系紙力剤を１．０部にした以外は実施例１と同様に実施し、化粧シート用原紙を得た。
【００１８】
比較例１
実施例１において、両性ＰＡＭ系紙力剤を添加しない以外は実施例１と同様に実施し、化粧シート用原紙を得た。
【００１９】
比較例２
実施例１において、両性ＰＡＭ系紙力剤にかえて、アニオン性ＰＡＭ系紙力剤（荒川化学工業製、ポリストロン１１７）１．５部にした以外は実施例１と同様に実施し、化粧シート用原紙を得た。
【００２０】
比較例３
実施例１において、両性ＰＡＭ系紙力剤にかえて、カルボキシメチルセルロース（ＣＭＣ）系紙力剤（昭和高分子製、ポリフィックスＨＡ−３３、アニオン性）０．３部にした以外は実施例１と同様に実施し、化粧シート用原紙を得た。
【００２１】
比較例４
両性ＰＡＭ系紙力剤を０．３部にした以外は実施例１と同様に実施し、化粧シート用原紙を得た。
【００２２】
比較例５
両性ＰＡＭ系紙力剤を２．５部にした以外は実施例１と同様に実施し、化粧シート用原紙を得た。
【００２３】
実施例１、２及び比較例１〜５で得られた化粧シート用原紙の評価結果を表１に示した。
【００２４】
【表１】
0004428679.tif 000003
【００２５】
【発明の効果】
本発明は、顔料の定着に関係あるゼータ電位に着目し、従来使用されているアニオン性紙力剤では顔料のＺＰがよりマイナスに帯電するため定着が悪かったこと、両性ＰＡＭ系紙力剤を添加することにより顔料のＺＰがほとんど変化しないこと、を見出し、安定して抄造原紙を製造でき、かつ新たな工程を必要とせず゛、得られた化粧シート用原紙は優れた耐セロテープ性を持つ。